(57)【要約】【課題】液晶パネルのガラス基板に光学フィルムを貼り付ける用途などに用いられる粘着剤として、シリコーン系化合物を粘着剤としたうえで、耐熱性に優れ、かつスクリーン印刷適性に優れた、シリコーン粘着剤組成物を提供する。【解決手段】シリコーン粘着剤組成物であって、シリコーン粘着剤が沸点１５０℃以上の溶剤で溶解されたものである。シリコーン粘着剤は、付加反応型ジメチルポリシロキサン系シリコーン粘着剤であることが好適である。同シリコーン粘着剤組成物は、不揮発分濃度が１０〜８０質量％であり、２０℃における溶液粘度が１,０００〜１００,０００ｍＰａ・ｓであることが好適である。【選択図】なし【特許請求の範囲】
【請求項１】
シリコーン粘着剤が沸点１５０℃以上の溶剤で溶解されたものであることを特徴とするシリコーン粘着剤組成物。
【請求項２】
シリコーン粘着剤が付加反応型ジメチルポリシロキサン系シリコーン粘着剤であることを特徴とする請求項１記載のシリコーン粘着剤組成物。
【請求項３】
不揮発分濃度が１０〜８０質量％であり、２０℃における溶液粘度が１,０００〜１００,０００ｍＰａ・ｓであることを特徴とする請求項１または２記載のシリコーン粘着剤組成物。
【請求項４】
請求項１から３までのいずれか１項に記載の粘着剤組成物を用いたものであることを特徴とするスクリーン印刷物。
【請求項５】
沸点１５０℃未満の第１の溶剤で溶解されたシリコーン粘着剤における前記第１の溶剤を、沸点１５０℃以上の第２の溶剤に置換することを特徴とするシリコーン粘着剤組成物の製造方法。
【発明の詳細な説明】
【技術分野】
【０００１】
本発明は、シリコーン粘着剤組成物、それを用いたスクリーン印刷物、同組成物の製造方法に関する。
【背景技術】
【０００２】
粘着剤は、これを用いた粘着テープに代表されるように、幅広く用いられている。特に、最近では、液晶ＴＶ、携帯電話、カーナビゲーション、タッチパネル等における表示パネルを固定する用途に、幅広く用いられている。
【０００３】
特許文献１には、光学フィルムを液晶パネルのガラス基板に貼着するための粘着剤組成物として、アルキル（メタ）アクリレートのモノマーユニットを主骨格とするアクリル系ポリマーと、多官能性化合物とを含有し、前記アクリル系ポリマーが、多官能性化合物の反応基との反応性を有する官能基を持つモノマーユニットを含有したものが記載されている。しかし、アクリル系粘着剤は、取り扱い性は良いものの、耐熱性が十分でないという難点を有する。
【特許文献１】特開２００２−１６７５６４号公報
【発明の開示】
【発明が解決しようとする課題】
【０００４】
本発明は、液晶パネルのガラス基板に光学フィルムを貼り付ける用途などに用いられる粘着剤として、シリコーン系化合物を粘着剤としたうえで、耐熱性に優れ、かつスクリーン印刷適性に優れた、シリコーン粘着剤組成物を提供することを目的とする。
【課題を解決するための手段】
【０００５】
本発明者らは、このような課題を解決するために鋭意研究を重ねた結果、特定の溶剤に溶解したシリコーン化合物によって耐熱性に優れたシリコーン粘着剤組成物が得られ、このシリコーン粘着剤組成物はスクリーン印刷性に優れていることを見出し、本発明に到達した。
すなわち、本発明の要旨は次のとおりである。
【０００６】
（１）シリコーン粘着剤が沸点１５０℃以上の溶剤で溶解されたものであることを特徴とするシリコーン粘着剤組成物。
【０００７】
（２）シリコーン粘着剤が付加型ジメチルポリシロキサン系シリコーン粘着剤であることを特徴とする（１）のシリコーン粘着剤組成物。
【０００８】
（３）不揮発分濃度が１０〜８０質量％であり、２０℃における溶液粘度が１,０００〜１００,０００ｍＰａ・ｓであることを特徴とする（１）または（２）のシリコーン粘着剤組成物。
【０００９】
（４）上記（１）から（３）までのいずれかの粘着剤組成物を用いたものであることを特徴とするスクリーン印刷物。
【００１０】
（５）沸点１５０℃未満の第１の溶剤で溶解されたシリコーン粘着剤における前記第１の溶剤を、沸点１５０℃以上の第２の溶剤に置換することを特徴とするシリコーン粘着剤組成物の製造方法。
【発明の効果】
【００１１】
本発明によれば、シリコーン粘着剤が沸点１５０℃以上の溶剤で溶解されたものであるように調製することにより、耐熱性に優れ、かつスクリーン印刷適正に優れた、シリコーン粘着剤組成物を提供することができる。
【発明を実施するための最良の形態】
【００１２】
以下、本発明を詳細に説明する。
本発明のシリコーン粘着剤組成物はシリコーン粘着剤が沸点１５０℃以上の溶剤で溶解されたものであるが、ここにいうシリコーン粘着剤としては、ジメチルポリシロキサンをガム成分とし、白金系触媒にて硬化して得られるジメチルポリシロキサン系シリコーン粘着剤を、好適に用いることができる。シリコーン粘着剤は、耐熱性の高いシリコーン樹脂骨格をもつものであり、低温短時間で架橋する付加反応型、有機過酸化物を用いて架橋する過酸化物硬化型があるが、耐熱性の点から付加反応型が好ましい。このような付加反応型シリコーン粘着剤としては、例えば、東レ・ダウコーニング社製の付加反応型ジメチルポリシロキサン系シリコーン粘着剤（商品名「ＳＤ４５８０」）や、モメンティブ・パフォーマンス・マテリアル・ジャバン社製のメチル系付加反応型シリコーン粘着剤（商品名「ＴＳＲ１５１２」「ＴＳＲ１５１６」）などを挙げることができる。過酸化物硬化型であっても、所定の耐熱性能を有すれば使用可能であり、例えば、東レ・ダウコーニング社製の過酸化物硬化型シリコーン粘着剤（商品名「ＳＨ４２８０」）を用いると、上述した従来のアクリル系粘着剤よりも優れた耐熱性を発揮することができる。
【００１３】
公知のシリコーン粘着剤は、ベンゼン、トルエン、キシレン、メチルエチルケトン、アセトン、ガソリン、四塩化炭素、酢酸エチル、酢酸ｎ−ブチル、セロソルブ、メタノール、エチルアルコール、イソプロパノール、シクロヘキサン、メチルシクロヘキサン、ノルマルヘキサン、メチルイソブチルケトン、ノルマルヘプタン、メチレンクロライド、イソオクタン等の、沸点１５０℃未満の溶剤に溶解されている。
【００１４】
本発明においては、スクリーン印刷塗工性の点から、シリコーン粘着剤が、これまでにない沸点１５０℃以上の溶剤に溶解されたものとする。すなわち本発明のシリコーン粘着剤組成物で用いる溶剤は、沸点が１５０℃以上であることが必要である。
【００１５】
この条件を満たす限り、スクリーン印刷物の大きさや作業性などに応じて、２種以上の溶剤を混ぜ合わせて使用しても良い。また、少量であれば、スクリーン印刷性に影響しない範囲で、沸点１５０℃未満の溶剤を含んでいても問題ない。
【００１６】
沸点１５０℃以上の溶剤としては、エステル類、エーテル類、ケトン類、アルコール類、炭化水素類等のいずれも使用可能である。例えば、イソパラフィン、石油炭化水素、シクロヘキサノン、イソホロン、酢酸カルビトール、ブチレングリコール、エチレングリコール、トリエチレングリコール、２−エチルヘキサノール、ｔｅｒｔ−ブチロセロソルブ、ブチロセロソルブ、ジエチレングリコールモノブチルエーテル、ジアセトンアルコール、ジプロピレングリオールモノメチルエーテル、プロピレングリコールモノブチルエーテル、Ｎ,Ｎ−ジメチルホルムアミド等を用いることができる。
【００１７】
これらの溶剤は市販品を用いることができ、例えばイソパラフィンとしては、出光興産社の商品名「ＩＰソルベント１６２０（沸点１６６〜２０２℃）」、「ＩＰソルベント２０２８（沸点２１３〜２６２℃）」、「ＩＰソルベント２８６５（沸点２７７〜３５３℃）」、「ＩＰクリーンＬＸ（沸点１７２〜１９０℃）」、「ＩＰクリーンＨＸ（沸点２２２〜２６１℃）」や、エクソンモービル化学社の商品名「アイパーＧ（沸点１５６〜１７５℃）」、「アイパーＨ（沸点１７６〜１９２℃）」、「アイパーＬ（沸点１８８〜２１０℃）」、「アイパーＭ（沸点２０４〜２５４℃）」などを用いることができる。石油炭化水素としては、丸善石油社の商品名「スワゾール１５００（沸点１８３〜２０７℃）」、「スワゾール１８００（沸点１７６〜２４７℃）」などを用いることができる。
【００１８】
シリコーン粘着剤が沸点１５０℃以上の溶剤で溶解されたシリコーン粘着剤組成物は、次のようにして得ることができる。すなわち、例えば、シリコーン粘着剤が沸点１５０℃未満の溶剤で溶解された市販の粘着剤を用い、この粘着剤から溶剤を留出させたうえで、新たに沸点１５０℃以上の溶剤で溶解させることで、すなわち溶媒の置換を行うことで、簡便に本発明のシリコーン粘着剤組成物を得ることができる。
【００１９】
本発明のシリコーン粘着剤組成物は、ＪＩＳ  Ｋ６８３３に準じて測定した不揮発分濃度が１０〜８０質量％であることが好ましい。より好ましくは３０〜６０質量％である。不揮発分濃度が１０質量％未満であると、目減り量が多く、均一な膜厚になりにくい。反対に不揮発分濃度が８０質量％を超えると、粘度が高くなりすぎて、塗工できにくくなる。
【００２０】
本発明のシリコーン粘着剤組成物は、ＪＩＳ  Ｋ６８３３に準じて測定した２０℃における溶液粘度が１,０００〜１００,０００ｍＰａ・ｓであることが好ましい。より好ましくは３,０００〜２０,０００ｍＰａ・ｓである。溶液粘度が１,０００ｍＰａ・ｓ未満であると、液ダレを起こしやすくなる。反対に溶液粘度が１００,０００ｍＰａ・ｓを超えると、塗工しづらくなり、むらができやすくなる。
【００２１】
本発明のシリコーン粘着剤組成物は、耐熱性を有し、したがってスクリーン印刷による塗布に適したものである。そのためのスクリーン印刷の方法としては、粘着剤を転写したい部分のみ穴が開口した印刷版（スクリーン刷版）を使用し、粘着剤を載せ、スキージを移動させて基板に転写させる、一般的な方法を用いることができる。
【００２２】
なお、本発明のシリコーン粘着剤組成物は、スクリーン印刷以外の、例えばディスペンサーを用いた手法やその他の手法によっても、塗布を行うことができる。
【実施例】
【００２３】
以下、本発明の実施例、参考例、比較例について説明する。なお、スクリーン印刷性、耐熱性は、以下の基準により評価した。
【００２４】
（１）スクリーン印刷性
厚さ１００μｍ、縦×横＝４００ｍｍ×６００ｍｍの、タッチパネルを構成するための透明導電性ＰＥＴフィルムを用い、これに、厚さ１ｍｍ、幅２ｍｍ、３００ｍｍ×５００ｍｍのメッシュのスクリーン刷版を載せて、シリコーン粘着剤組成物を粘着剤として塗工した。
【００２５】
そのときに、塗工しやすく、斑がなく、版離れが良く、溶液粘度が安定しているものを、スクリーン印刷性が良好であるとして「○」と評価した。これに対し、上記の条件を１つでも満たさないものを、スクリーン印刷性が不良であるとして「×」と評価した。
【００２６】
（２）耐熱性（実施例１〜５、参考例１〜２、比較例１）
上記（１）において塗工した後のＰＥＴフィルムを１００℃で１０分間乾燥したうえ、塗工された粘着剤の粘着作用によってガラス基板上に貼り付けた。さらに、そのガラス基板を８０℃９６％ＲＨの条件下に放置し、２４０時間後に観察した。
【００２７】
そのときに、ガラス基板からのフィルムの剥がれ、ズレ等が観察されなかった粘着剤を、耐熱性が良好であるとして「○」と評価した。
反対にガラス基板からのフィルムの剥がれ、ズレ等が観察された粘着剤は、耐熱性が不良であるとして「×」と評価した。
【００２８】
（実施例１）
東レ・ダウコーニング社製の、不揮発分濃度６０質量％、溶液粘度２５,０００ｍＰａ・ｓの二液硬化型シリコーン粘着剤を用い、かつトルエン／キシレン＝１／１（質量比）で沸点が３５℃以上の溶剤を用いた付加反応型シリコーン粘着剤（商品名「ＳＤ４５８０」）を、攪拌翼付きの３つ口の丸型フラスコに１ｋｇ採り、攪拌しながら、シリコーンオイルバスを用いて１４０℃で２時間加熱した。これによって留出した溶剤量は３００ｇであった。次に、出光興産社製の、沸点１７３℃のイソパラフィン系炭化水素（商品名「ＩＰクリーンＬＸ」）を４００ｇ加え、降温し、３０分間攪拌した。これにより、不揮発分濃度５２質量％、溶液粘度１４,６００ｍＰａ・ｓの、主剤Ａを得た。そして、得られた主剤Ａを１００ｇ用い、これに、東レ・ダウコーニング社製の硬化剤（商品名「ＳＲＸ２１２」）０．９ｇを加えてハンドミキサーで混合した。
【００２９】
このようにして得られた混合物を粘着剤として、スクリーン印刷性と耐熱性を評価した。主剤の組成、その物性、粘着剤の組成、その物性の評価結果を、表１に示す。
【００３０】
【表１】
2008303253.tif 000002
【００３１】
（実施例２〜５、参考例１〜２、比較例１）
表１に示す組成で、実施例１と同様にして主剤Ｂ〜Ｈを調整し、その物性を調べ、また主剤Ｈを除く主剤Ｂ〜Ｇを用いて得られる粘着剤の物性を調べた。その結果を表１に示す。
【００３２】
なお、実施例５、参考例１、参考例２においては、実施例１の粘着剤に代えて、東レ・ダウコーニング社製の、不揮発分濃度６０質量％、溶液粘度１１,０００ｍＰａ・ｓの二液硬化型シリコーン粘着剤を用い、かつトルエン／キシレン＝１／１（質量比）で沸点が３５℃以上の溶剤を用いた付加反応型シリコーン粘着剤（商品名「ＳＤ４５８４」）を使用した。沸点が１５０℃以上の溶剤としては、表１に記載の商品名のものを用いた。その沸点は、それぞれ上述の通りであった。
【００３３】
また比較例１においては、実施例１の粘着剤に代えて、三洋化成工業社製の、不揮発分濃度３８質量％の一液型アクリル系粘着剤を使用した。沸点が１５０℃以上の溶剤としては、表１に記載のように、ダウケミカル社製のブチレングリコール類（商品名「ソルフィット」、沸点１７４℃）を用いた。
【００３４】
表１に示すように、実施例１〜５のシリコーン粘着剤組成物は、いずれも、スクリーン印刷性、耐熱性ともに良好であった。
【００３５】
これに対し、参考例１のものは、主剤Ｆの調整時において、シリコーン粘着剤の使用量に比べ沸点が１５０℃以上の溶剤の使用量が多過ぎたため、得られた主剤Ｆの不揮発分濃度および特に溶液粘度が低過ぎ、このため液だれを起こし、スクリーン印刷を行うことができなかった。
【００３６】
参考例２のものは、主剤Ｇの調整時において、シリコーン粘着剤の使用量に比べ沸点が１５０℃以上の溶剤の使用量が少な過ぎたため、得られた主剤Ｆの不揮発分濃度および特に溶液粘度が高過ぎ、スクリーン印刷を行うことができなかった。
【００３７】
比較例１のものは、本発明のシリコーン系粘着剤ではなく、従来公知のアクリル系粘着剤を用いたものであったため、スクリーン印刷性は良好であったが、耐熱性が不良であった。
【００３８】
（実施例６）
スクリーン印刷による塗工を行わずに、ディスペンサーを用いた塗工を行った。すなわち、主剤Ａと硬化剤ＳＲＸ２１２とを、実施例１と同比率で混ざるように、２液混合タイプのディスペンサー装置（日本省力技術研究所社製、型番：ＩＤ−２００Ｎ）を用いて混合した。
【００３９】
得られた混合物すなわち粘着剤を、このディスペンサー装置から、実施例１〜５などの場合と同様に、厚さ１００μｍ、縦×横＝４００ｍｍ×６００ｍｍの、タッチパネルを構成するための透明導電性ＰＥＴフィルム上に、厚さ１ｍｍ、幅２ｍｍ、３００ｍｍ×５００ｍｍで塗工した。そして、塗工後のＰＥＴフィルムを１００℃で１０分間乾燥したうえで、塗工された粘着剤の粘着作用によってガラス基板上に貼り付けた。さらに、そのガラス基板を８０℃９６％ＲＨの条件下に放置し、２４０時間後に観察した。そうしたところ、剥がれ、ズレ等は観察されず、良好な耐熱性を示した。
【００４０】
比較例４
シリコーン粘着剤が沸点１５０℃未満の溶剤で溶解された市販の粘着剤組成物をそのまま用いた。すなわち、実施例１で用いたものと同じ付加反応型シリコーン粘着剤（東レ・ダウコーニング社製、商品名「ＳＤ４５８０」）１００ｇに、同社製の硬化剤（商品名「ＳＲＸ２１２」）０．９ｇをハンドミキサーで混合した。そして、得られた混合物を用いて、実施例１と同様にスクリーン印刷による塗布を試みた。しかし、この混合物は、不揮発分濃度が６０質量％であり、２０℃における溶液粘度は２５,０００ｍＰａ・ｓであったが、溶剤の沸点が低く、糸切れ性が悪く、塗布の際にスクリーン刷版が透明導電性ＰＥＴフィルムに粘着してしまい、作業性も悪く、このため所望のスクリーン印刷物を得ることができなかった。耐熱性の評価も、行うことができなかった。